КЕРАМИЧЕСКИЕ ЧАСТИЦЫ И СПОСОБ ИХ ПОЛУЧЕНИЯ

1. Расклинивающий агент для применения для разрыва геологических формаций, содержащий:
а. от 25 до 75 масс. % Al2O3, от 0 до 70 масс. % SiO2, по меньшей мере 3 масс. % CaO и менее 0,10 масс. % кристобалита, где все процентные содержания определены посредством рентгеновской флуоресценции; и
b. по меньшей мере 5 масс. % кальцийсодержащей кристаллической фазы, как определено при помощи рентгеновской дифракции с использованием внутреннего стандарта.
2. Расклинивающий агент по п. 1, имеющий удельную плотность менее 3,5 г/см3.
3. Расклинивающий агент по п. 1, отличающийся тем, что указанная кальцийсодержащая кристаллическая фаза представляет собой анортит.
4. Расклинивающий агент по п. 1, отличающийся тем, что указанный расклинивающий агент содержит менее 70 масс. % Al2O3.
5. Расклинивающий агент по п. 1, отличающийся тем, что указанный расклинивающий агент содержит менее 65 масс. % Al2O3.
6. Расклинивающий агент по п. 1, отличающийся тем, что указанный расклинивающий агент содержит менее 60 масс. % Al2O3.
7. Расклинивающий агент по п. 1, отличающийся тем, что указанный расклинивающий агент содержит менее 55 масс. % Al2O3.
8. Расклинивающий агент по п. 1, отличающийся тем, что указанный расклинивающий агент содержит менее 50 масс. % Al2O3.
9. Расклинивающий агент по п. 1, отличающийся тем, что указанный расклинивающий агент содержит от 0 до 40 масс. % Fe2O3.
10. Расклинивающий агент по п. 1, отличающийся тем, что указанный расклинивающий агент содержит от 0 до 30 масс. % Fe2O3.
11. Расклинивающий агент по п. 1, отличающийся тем, что указанный расклинивающий агент содержит от 0 до 20 масс. % Fe2O3.
12. Расклинивающий агент по п. 1, отличающийся тем, что указанный расклинивающий агент содержит от 0 до 15 масс. % Fe2O3.
13. Расклинивающий агент по п. 1, отличающийся тем, что указанный расклинивающий агент содержит по меньшей мере 10 масс. % указанной кальцийсодержащей кристаллической фазы.
14. Расклинивающий агент по п. 1, отличающийся тем, что указанный расклинивающий агент содержит по меньшей мере 20 масс. % указанной кальцийсодержащей кристаллической фазы.
15. Расклинивающий агент по п. 3, отличающийся тем, что указанный расклинивающий агент содержит по меньшей мере 10 масс. % анортита.
16. Расклинивающий агент по п. 3, отличающийся тем, что указанный расклинивающий агент содержит по меньшей мере 20 масс. % анортита.
17. Расклинивающий агент по п. 3, отличающийся тем, что указанный расклинивающий агент содержит по меньшей мере 40 масс. % анортита.
3
18. Расклинивающий агент по п. 1, отличающийся тем, что указанная удельная плотность составляет не более 3,2 г/см.
3
19. Расклинивающий агент по п. 1, отличающийся тем, что указанная удельная плотность составляет не более 3,0 г/см.
3
20. Расклинивающий агент по п. 1, отличающийся тем, что указанная удельная плотность составляет не более 2,8 г/см.
3
21. Расклинивающий агент по п. 1, отличающийся тем, что указанная удельная плотность составляет не более 2,6 г/см.
22. Расклинивающий агент по п. 1, дополнительно содержащий менее 0,05 масс. % кристобалита.
23. Способ получения множества алюмосиликатных частиц, включающий стадии:
а. обеспечения первого соединения, содержащего от 25 до 90 масс. % Al2O3 и менее 1 масс. % CaO, как определено при помощи рентгеновской флуоресценции;
b. обеспечения второго соединения, содержащего по меньшей мере 10 масс. % CaO, как определено при помощи рентгеновской флуоресценции;
с. смешения указанного первого соединения с указанным вторым соединением в массовом отношении от 10:1 до 1:2 с получением смеси; и
d. формования указанной смеси с получением множества неспеченных алюмосиликатных частиц, где указанное второе соединение равномерно распределено внутри указанных частиц, и указанные частицы имеют профиль дифференциального термического анализа, имеющий двойной экзотермический пик в диапазоне от 800°С до 1100°С.
24. Способ по п. 24, отличающийся тем, что указанное первое соединение дополнительно содержит от 0 до 70 масс. % SiO2.
25. Расклинивающий агент по п. 24, отличающийся тем, указанное первое соединение содержит от 0 до 40 масс. % Fe2O3.
26. Расклинивающий агент по п. 24, отличающийся тем, указанное первое соединение содержит от 0 до 30 масс. % Fe2O3.
27. Расклинивающий агент по п. 24, отличающийся тем, указанное первое соединение содержит от 0 до 20 масс. % Fe2O3.
28. Способ по п. 24, отличающийся тем, что указанное первое соединение дополнительно содержит от 0 до 15 масс. % Fe2O3.
29. Способ по п. 24, отличающийся тем, что указанный двойной экзотермический пик включает первый пик при первой температуре кристаллизации и второй пик при второй температуре кристаллизации; причем указанный способ дополнительно включает стадию нагревания указанного множества частиц до по меньшей мере указанной второй температуры кристаллизации с получением таким образом спеченных частиц расклинивающего агента, содержащих кальцийсодержащую кристаллическую фазу, как определено при помощи рентгеновской дифракции с использованием внутреннего стандарта.
30. Способ по п. 24, отличающийся тем, что указанное второе соединение выбрано из группы, состоящей из доломита и известняка.
31. Способ по п. 24, отличающийся тем, что отношение указанного первого соединения к указанному второму соединению составляет от 8:1 до 1:2.
32. Способ по п. 24, отличающийся тем, что отношение указанного первого соединения к указанному второму соединению составляет от 5:1 до 1:2.
33. Способ по п. 24, отличающийся тем, что отношение указанного первого соединения к указанному второму соединению составляет от 5:1 до 1:1.
34. Способ по п. 30, отличающийся тем, что указанная кальцийсодержащая кристаллическая фаза представляет собой анортит.
3
35. Способ по п. 30, отличающийся тем, что удельная плотность указанного расклинивающего агента составляет не более 3,5 г/см.
3
36. Способ по п. 30, отличающийся тем, что удельная плотность указанного расклинивающего агента составляет не более 3,2 г/см.
3
37. Способ по п. 30, отличающийся тем, что удельная плотность указанного расклинивающего агента составляет не более 3,0 г/см.
3
38. Способ по п. 30, отличающийся тем, что удельная плотность указанного расклинивающего агента составляет не более 2,8 г/см.
3
39. Способ по п. 30, отличающийся тем, что удельная плотность указанного расклинивающего агента составляет не более 2,6 г/см.
40. Способ по п. 24, отличающийся тем, что указанное первое соединение содержит менее 0,5 масс. % CaO.